ВОЗДУХОПРОНИЦАЕМЫЙ КОНЦЕНТРАТ И СПОСОБ ПРОИЗВОДСТВА ВОЗДУХОПРОНИЦАЕМОЙ ПЛЕНКИ С ЕГО ПРИМЕНЕНИЕМ

1. Воздухопроницаемый концентрат, отличающийся тем, что содержит следующие компоненты:
90%-95% полиолефина; и
5%-10% водорастворимого органического вещества;
причем полиолефин является полиэтиленом или полипропиленом, а водорастворимое органическое вещество является этиленгликолем, глицерином или молочной кислотой.
2. Способ производства воздухопроницаемого концентрата по п. 1, отличающийся тем, что включает следующие этапы:
(1) помещение полиолефина и водорастворимых оранических веществ в смеситель Бенбери для смешивания и перемешивания согласно вышеуказанным пропорциям, при этом температура перемешивания составляет 150-180°C и процесс осуществляют в течение 5-10 мин; и
(2) осуществление экструзионного гранулирования двухчервячным экструдером материалов после этапа (1) с получением добавочного концентрата, обладающего водозащитной и воздухопроницаемой способностью,
причем скорость вращения экструдера составляет 20-50 об/мин, а температура составляет 130°C-180°C.
3. Способ производства не пропускающей влагу воздухопроницаемой пленки с применением концентрата по п. 1, отличающийся тем, что включает следующие этапы:
(1) осуществление литья, охлаждения, формования и обдувания воздухопроницаемого концентрата посредством применения процесса литья для превращения его в полиолефиновую отлитую пленку; и
(2) вытягивание полиолефиновой отлитой пленки, полученной на этапе (1), для пропускания через паровой водонагреватель с целью растворения водорастворимого органического вещества в пленке, формование не пропускающей влагу воздухопроницаемой пленки с воздухопроницаемыми микропорами, обдувание после сушки.
4. Способ по п. 3, отличающийся тем, что температура материала барабана устройства для литья пленки составляет 250-260°C, температура экструзионной головки составляет 260-280°C.
5. Способ по п. 3, отличающийся тем, что линейная скорость устройства для литья пленки составляет 85-95 м/мин.
6. Способ по п. 3, отличающийся тем, что длительность выдерживания отлитой пленки в паровом водонагревателе на этапе (2) составляет 2-5 мин.
7. Способ по любому из пп. 3-6, отличающийся тем, что на этапе (2) проводят растворение с травлением водорастворимого органического вещества воздухопроницаемой пленки через водяной пар.